(57)【要約】      （修正有）【課題】２００℃以下、好ましくは１００℃以下の条件下でエポキシ樹脂硬化物を極めて簡単で高速で解重合ができ、工程コスト及び所要エネルギーを削減できるエポキシ樹脂の解重合方法及びこれに用いる組成物の提供。【解決手段】遷移金属元素（周期表上で３〜１２族に属する金属元素）を含む遷移金属塩又は遷移金属酸化物及び反応溶媒を含む組成物を用い、当該反応溶媒では遷移金属元素を媒介にする酸化反応が生じることでエポキシ樹脂硬化物を解重合して分解させることにより、２００℃以下、好ましくは、１００℃以下の条件下でエポキシ樹脂の解重合を極めて簡単且つ高速で処理ができ、工程コスト及び所要エネルギー削減ができるエポキシ硬化物の解重合方法。反応溶媒の誘電率が６５以上、好ましくは７０以上、より好ましくは７５以上、特に好ましくは８０以上であり、Ｈ２Ｏ基盤の反応溶媒、好ましくは水単独であるエポキシ樹脂硬化物の解重合用組成物。【選択図】なし【特許請求の範囲】
【請求項１】
エポキシ樹脂硬化物の解重合用組成物であって、
遷移金属元素を含む遷移金属塩または遷移金属酸化物及び反応溶媒を含み、
前記反応溶媒は、遷移金属を媒介にしたエポキシ樹脂硬化物の化学結合の酸化反応が生じ得る反応溶媒であることを特徴とするエポキシ樹脂硬化物の解重合用組成物。
【請求項２】
前記化学結合は、炭素−炭素結合であることを特徴とする請求項１に記載のエポキシ樹脂硬化物の解重合用組成物。
【請求項３】
前記反応溶媒は、遷移金属塩が解離され得る反応溶媒であることを特徴とする請求項１または２に記載のエポキシ樹脂硬化物の解重合用組成物。
【請求項４】
前記反応溶媒は、誘電率が６５以上、または７０以上、または７５以上、または８０以上であることを特徴とする請求項１〜３のいずれか一項に記載のエポキシ樹脂硬化物の解重合用組成物。
【請求項５】
前記反応溶媒は、Ｈ２Ｏを含み、誘電率が６５以上、または７０以上、または７５以上、または８０以上のＨ２Ｏ基盤反応溶媒であることを特徴とする請求項１〜３のいずれか一項に記載のエポキシ樹脂硬化物の解重合用組成物。
【請求項６】
前記Ｈ２Ｏは、液相、気相、または超臨界状態であることを特徴とする請求項５に記載のエポキシ樹脂硬化物の解重合用組成物。
【請求項７】
前記反応溶媒は、水単独であることを特徴とする請求項５に記載のエポキシ樹脂硬化物の解重合用組成物。
【請求項８】
前記組成物は、ｐＨ１〜１４または３〜１２を示すことを特徴とする請求項７に記載のエポキシ樹脂硬化物の解重合用組成物。
【請求項９】
前記遷移金属は、Ｓｃ、Ｔｉ、Ｖ、Ｃｒ、Ｍｎ、Ｆｅ、Ｃｏ、Ｎｉ、Ｃｕ、Ｚｎ、Ｙ、Ｚｒ、Ｎｂ、Ｍｏ、Ｔｃ、Ｒｕ、Ｒｈ、Ｐｄ、Ａｇ、Ｃｄ、Ｈｆ、Ｔａ、Ｗ、Ｒｅ、Ｏｓ、Ｉｒ、Ｐｔ、Ａｕ、Ｈｇからなる群より選ばれる一種以上であることを特徴とする請求項１〜８のいずれか一項に記載のエポキシ樹脂硬化物の解重合用組成物。
【請求項１０】
前記遷移金属塩または遷移金属酸化物は、ＫＭｎＯ４、ＭｎＯ２、Ｋ２ＭｎＯ４、ＭｎＳＯ４、ＣｒＯ３、Ｎａ２Ｃｒ２Ｏ７、Ｋ２Ｃｒ２Ｏ７、ＺｎＣｒ２Ｏ７、Ｈ２ＣｒＯ４、Ｐｙｒｉｄｉｎｉｕｍ  Ｃｈｌｏｒｏｃｈｒｏｍａｔｅ（クロロクロム酸ピリジニウム）、Ｐｙｒｉｄｉｎｉｕｍ  Ｄｉｃｈｒｏｍａｔｅ（二クロム酸ピリジニウム）、Ｖ２Ｏ５、ＲｕＣｌ３、ＲｕＯ２、Ｔｅｔｒａｐｒｏｐｙｌａｍｍｏｎｉｕｍ  Ｐｅｒｒｕｔｈｅｎａｔｅ（過ルテニウム酸テトラプロピルアンモニウム）、ＭｏＯ３、Ｋ３［Ｆｅ（ＣＮ）６］、ＦｅＣｌ３、Ｆｅ（ＮＯ３）３  Ｎｏｎａｈｙｄｒａｔｅ（九水和物）、ＭｅＲｅＯ３、ＣｕＣｌ、Ｃｕ（ＣｌＯ４）２、Ｃｕ（ＨＣＯ２）２Ｎｉ（ＨＣＯ２）２、Ｃｕ（ＯＡｃ）２、ＯｓＯ４、（ＮＨ４）２Ｃｅ（ＮＯ３）６からなる群より選ばれる一種以上であることを特徴とする請求項１〜９のいずれか一項に記載のエポキシ樹脂硬化物の解重合用組成物。
【請求項１１】
前記遷移金属塩または遷移金属酸化物は、組成物全体に対して０．００１〜９９重量％の範囲で含有されることを特徴とする請求項１〜１０のいずれか一項に記載のエポキシ樹脂硬化物の解重合用組成物。
【請求項１２】
エポキシ樹脂硬化物の解重合方法であって、
請求項１〜１１のいずれか一項に記載のエポキシ樹脂硬化物の解重合用組成物を用いてエポキシ樹脂硬化物を解重合することを特徴とするエポキシ樹脂硬化物の解重合方法。
【請求項１３】
反応温度は、２０〜２００℃または２０〜１００℃であることを特徴とする請求項１２に記載のエポキシ樹脂硬化物の解重合方法。
【請求項１４】
解重合用組成物１００重量部を基準にしたとき、エポキシ樹脂硬化物を１〜９０重量部の範囲で用いることを特徴とする請求項１２または１３に記載のエポキシ樹脂硬化物の解重合方法。
【請求項１５】
前記方法は、エポキシ樹脂硬化物を解重合した後に残留した反応溶媒に新たなエポキシ樹脂硬化物を加えて解重合過程を繰り返すことを特徴とする請求項１２〜１４のいずれか一項に記載のエポキシ樹脂硬化物の解重合方法。
【請求項１６】
前記方法は、エポキシ樹脂硬化物を解重合反応に供する前に、エポキシ樹脂硬化物の反応表面積を増大させるための表面処理を施すことを特徴とする請求項１２〜１５のいずれか一項に記載のエポキシ樹脂硬化物の解重合方法。
【請求項１７】
前記表面処理として、物理的表面処理と化学的表面処理とのいずれか一方または並行して両方を実施することを特徴とする請求項１６に記載のエポキシ樹脂硬化物の解重合方法。
【請求項１８】
前記物理的表面処理は、乾式粉砕方法及び湿式粉砕方法から選ばれた一つ以上であることを特徴とする請求項１７に記載のエポキシ樹脂硬化物の解重合方法。
【請求項１９】
前記化学的表面処理は、ｐＨ７未満の酸性組成物にエポキシ樹脂硬化物を含浸させることを特徴とする請求項１７に記載のエポキシ樹脂硬化物の解重合方法。
【請求項２０】
解重合後に得られたフィラーに遷移金属が残留することを特徴とする請求項１２〜１９のいずれか一項に記載のエポキシ樹脂硬化物の解重合方法。
【請求項２１】
エポキシ樹脂硬化物からフィラーを分離する方法であって、
請求項１〜１１のいずれか一項に記載のエポキシ樹脂硬化物の解重合用組成物を用いてエポキシ樹脂硬化物を解重合する段階；及び
前記解重合の生成物からフィラーを収得する段階；
を含むことを特徴とするエポキシ樹脂硬化物からフィラーを分離する方法。
【発明の詳細な説明】
【技術分野】
【０００１】
本明細書は、遷移金属塩または遷移金属酸化物を用いたエポキシ樹脂硬化物の解重合方法及びそのための組成物に係り、具体的には、遷移金属を含む遷移金属塩または遷移金属酸化物を用いたエポキシ樹脂硬化物を解重合する方法とこれに用いられる組成物、エポキシ樹脂硬化物からフィラーを分離するための方法、これにより得られたフィラーなどに関する。
【背景技術】
【０００２】
エポキシ樹脂は、分子内に２個以上のエポキシ基を有するエポキシ単量体を硬化剤と混合させたときに生じるエポキシ基の開環によって形成されたネットワーク高分子からなる熱硬化性樹脂である。エポキシ樹脂は化学成分に対する抵抗性、耐久性に優れ且つ硬化時の体積収縮率が低いため、接着剤、塗料、電子・電気、土木・建築などの産業分野全般において必須な高機能性資材として用いられている。
【０００３】
最近、重要な件になっている複合素材分野においてエポキシ樹脂は、多様なフィラー物質と組み合わされて宇宙航空分野、情報通信技術分野、新エネルギー分野などの様々なところで用いられるようになったことから、世界的にその需要が増加しつつある。特に、炭素繊維と混合してなる炭素繊維強化プラスチック（ＣＦＲＰ）は、軽量で且つ優れた物理的特性と耐久性を示すため、自動車分野や宇宙航空分野で核心的な素材として広く用いられている。また、エポキシ樹脂は、他の高分子樹脂物質と混合してより高性能の材料を作製するにも広く用いられている。
【０００４】
エポキシ樹脂は、硬化後に３次元的な網状架橋構造を形成し、この構造は化学薬品に非常に強い特性を持っている。これは、材料に優れた耐久性や耐食性を与えるという長所を持っているが、一方では、使用済みの材料を処理しリサイクルするのが至難であるという短所も持っている。
【０００５】
結局、現在では大半のエポキシ樹脂硬化物を埋め立てる方式で処理しており、これは、経済的にも多大な損失となり且つ深刻な環境汚染を惹起する恐れがある。
【０００６】
近年、エポキシ樹脂とフィラーの複合素材の使用量が次第に増加するにつれ、エポキシ樹脂よりも相対的に高価であるフィラー物質を有効に分離して取り出すために、エポキシ樹脂を選択的に分解する技術に関する研究が活発に進められている。
【０００７】
現在、エポキシ樹脂の分解及びフィラー物質の分離に際して最も普遍的に用いられる方法は熱分解である。例えば、炭素繊維をフィラー物質として用いた炭素繊維強化プラスチック（Ｃａｒｂｏｎ  Ｆｉｂｅｒ  Ｒｅｉｎｆｏｒｃｅｄ  Ｐｌａｓｔｉｃ、ＣＦＲＰ）の場合、東レ（Ｔｏｒａｙ）、帝人（Ｔｅｉｊｉｎ）、三菱（Ｍｉｔｓｕｂｉｓｈｉ）などの日本企業らの主導下で年間１０００トンほどを熱分解にて処理及びリサイクルしている。しかし、熱分解工程による炭素繊維の分離のためには、予めＣＦＲＰを機械的に粉砕する前処理工程が必要となるが、数ｍｍの大きさまでＣＦＲＰを粉砕する過程で炭素繊維も粉砕されてしまう可能性があり、その結果、リサイクルされる炭素繊維の長さが短くなることで炭素繊維の特性に悪影響を及ぼすという問題が生じるようになった。また、何よりも熱分解工程は５００℃以上の高温を要求し、このような高温では有機化合物の燃焼によってダイオキシンといった人体有害物質が生成される問題も生じるようになる。
【０００８】
したがって、より低温で有効にエポキシ樹脂を分解するために様々な化学的分解方法が研究されてきた。
例えば、超臨界または準臨界流体下でエポキシ樹脂を分解すると、約２５０〜４００℃程度の熱分解工程温度よりも低温で有効にエポキシ樹脂硬化物を処理することができる。このような方法を用いると、回収するフィラー物質の特性低下が、熱分解方法によるときの特性低下よりも比較的に少なくて済むという長所を持っている。
【０００９】
しかし、本発明者らの研究結果によれば、当該方法は依然として高温及び１０気圧以上の高圧を必要とするため、このような条件に耐えられる特殊な工程設備が必要となることから、経済性が高くないという制約がある。
【００１０】
一方、より一般的でマイルドな工程条件でエポキシ樹脂を分解することができる研究も進められてきているが、例えば、多官能性エポキシ樹脂または酸無水物系硬化剤、あるいは芳香族ジアミン系硬化剤を用いたエポキシ樹脂硬化物などの相対的に分解が難しい多様なエポキシ樹脂硬化物を溶かすことができないという短所があり、依然として反応時間が長く且つ反応エネルギーが多く所要される。また、人体に有害な多くの有機溶媒を反応系の主溶媒として用いるなどの問題点を依然として内包している。
【００１１】
特に、有機溶媒をエポキシ樹脂の分解のための主溶媒として用いる従来技術が多数知られている。
【００１２】
例えば、アルカリ族金属を含む電解質を入れ、有機溶媒を添加して廃印刷回路基板を解重合することが公開されている（特許文献２）。
【００１３】
また、エポキシ樹脂を粉砕及び酸処理した後、封止された反応容器内において有機溶媒及び酸化剤で処理する技術も公開されている（特許文献３）。
【００１４】
さらに、エポキシ樹脂を過酸化水素とアセトンを用いて分解することが公開されている（非特許文献２）。
【００１５】
また、水分を除去したアルカリ金属化合物と有機溶媒を含む処理液でエポキシ樹脂複合材料を処理する技術が公開されている（特許文献４）。
【００１６】
また、エポキシ樹脂プレポリマーを双極子モーメント３．０以上の非プロトン性有機溶媒と接触させ、溶媒にエポキシ樹脂プレポリマーを溶解させることが開示れている（特許文献５）。
【００１７】
また、ＣＦＲＰから炭素繊維を分離するための抽出溶媒またはクラッキング溶媒としてフラン−２−カルボアルデヒド（ｆｕｒａｎ−２−ｃａｒｂａｌｄｅｈｙｄｅ）を含む有機溶媒を用いることが公開されている（特許文献６）。
【００１８】
これらの技術は、比較的低温のマイルドな条件下で有機溶媒にてエポキシを分解することができることを記載している。
【００１９】
しかし、本発明者らの研究結果によれば、これらの技術は、有機溶媒自体をエポキシ樹脂を溶解させるための主要手段として用いる有機溶媒反応システムであって、有機溶媒自体が新たに汚染源として作用することから、有機溶媒による汚染問題を解決しなければならないという本質的な限界を持っている。また、分解し難いエポキシ樹脂などへの適用には不向きであるという適用性の問題があったり、反応に多くのエネルギーが必要とされ、反応効率などの面でも依然として満足できるものではない。
【先行技術文献】
【特許文献】
【００２０】
【特許文献１】韓国特許出願公開第２００２−６６０４６号
【特許文献２】韓国特許出願公開第２０１１−０１１３４２８号
【特許文献３】中国特許第１０２３９１５４３号
【特許文献４】日本特許出願公開第２００５−２５５８９９号
【特許文献５】日本特許出願公開第２０１３-１０７９７３号
【特許文献６】米国特許出願公開第２０１４−００２３５８１号
【非特許文献】
【００２１】
【非特許文献１】Ｍａｔｅｒ. Ｒｅｓ. Ｂｕｌｌ. ２００４、３９、１５４９
【非特許文献２】Ｇｒｅｅｎ Ｃｈｅｍ．、２０１２、１４、３２６０
【発明の概要】
【発明が解決しようとする課題】
【００２２】
本発明の例示的な具現例では、一態様において、例えば、２００℃以下、好ましくは、１００℃以下の条件下でエポキシ樹脂硬化物を極めて簡単且つ高速で解重合することができ、工程コスト及び所要エネルギーを削減することができるエポキシ樹脂の解重合方法及びこれに用いられる組成物を提供することをその目的とする。
【００２３】
本発明の例示的な具現例では、他の一態様において、有機溶媒を主溶媒とする反応システムである有機溶媒反応系を代替することができ、これにより有機溶媒が新たな汚染源として作用することによる汚染問題が解決できることで環境汚染や公害を最小化できるエポキシ樹脂の解重合方法及びこれに用いられる組成物を提供することをその目的とする。
【００２４】
本発明の例示的な具現例では、他の一態様において、有機溶媒を主溶媒とする反応システムである有機溶媒反応系を使用することなくエポキシ樹脂硬化物の解重合反応効率を高めることができるエポキシ樹脂の解重合方法及びこれに用いられる組成物を提供することをその目的とする。
【００２５】
本発明の例示的な具現例では、他の一態様において、相対的に分解し難いエポキシ樹脂硬化物も容易に分解することができるエポキシ樹脂の解重合方法及びこれに用いられる組成物を提供することをその目的とする。
【００２６】
本発明の例示的な具現例では、また他の一態様において、エポキシ樹脂硬化物の分解後に回収されたフィラーの特性低下を抑えることで優れた特性を有するリサイクルフィラーが得られるエポキシ樹脂複合体からフィラーを回収する方法、これにより得られたフィラーを提供することをその目的とする。
【課題を解決するための手段】
【００２７】
本発明の例示的な具現例では、エポキシ樹脂解重合用組成物であって、遷移金属元素を含む遷移金属塩または遷移金属酸化物；及び反応溶媒；を含むエポキシ樹脂硬化物の解重合用組成物を提供する。前記反応溶媒は、遷移金属を媒介にしたエポキシ樹脂硬化物の化学結合の酸化反応、例えば、炭素−炭素結合の酸化反応が生じ得る反応溶媒である。また、前記遷移金属塩は反応溶媒で解離され得るものであってよい。
【００２８】
本発明の例示的な具現例では、エポキシ樹脂硬化物の解重合方法であって、前記エポキシ硬化物の解重合用組成物を用いてエポキシ樹脂硬化物を解重合することを特徴とするエポキシ樹脂硬化物の解重合方法を提供する。
【００２９】
本発明の例示的な具現例では、エポキシ樹脂硬化物からフィラーを分離する方法であって、前記エポキシ硬化物の解重合用組成物を用いてエポキシ樹脂硬化物を解重合する段階；及び前記分解生成物からフィラーを収得する段階；を含むエポキシ樹脂硬化物からフィラーを分離する方法及びこれにより分離されたフィラーを提供する。
【発明の効果】
【００３０】
本発明の例示的な具現例によれば、例えば、２００℃以下、好ましくは、１００℃以下の条件下でエポキシ樹脂の解重合を極めて簡単且つ高速で処理することができ、工程コスト及び所要エネルギーを削減することができる。また、有機溶媒を主溶媒とする反応システムを代替することができ、これにより有機溶媒が新たな汚染源として作用することによる汚染問題を解決することで環境汚染や公害を最小化できる。また、有機溶媒を主溶媒とする反応システムを使用することなく解重合反応効率を高めることができる。さらに、相対的に分解し難いエポキシ樹脂硬化物も容易に分解することができる。しかも、エポキシ樹脂複合体の分解後に回収されたフィラーの特性低下を抑えることで優れた特性を有するリサイクルフィラーを得ることができる。
【図面の簡単な説明】
【００３１】
【図１】エポキシ樹脂硬化物の例えば、炭素−炭素結合のような化学結合の酸化を示す例示的な反応式１である。
【図２Ａ】本発明の実施例１において解重合前のＣＦＲＰを撮影した写真である。
【図２Ｂ】本発明の実施例１において解重合後に回収した炭素繊維を撮影した写真である。
【図３】本発明の実施例１における反応系の過マンガン酸カリウム水溶液と比較例３における反応系の硝酸水溶液のｐＨをそれぞれ測定した結果である。
【図４】本発明の実施例１において解重合反応によって生成された二酸化マンガンを濾過及び分離後に撮影した写真である。
【図５】本発明の実施例１におけるＣＦＲＰに用いられた炭素繊維（原料炭素繊維、Ｖ−ＣＦと表示する）と実施例１の結果としての回収された炭素繊維（Ｒ−ＣＦと表示する）に対する引張強度測定から得られた結果を比較するグラフである。
【図６】本発明の実施例１における解重合前のＣＦＲＰのＦＴ−ＩＲ分析結果と、炭素繊維及び二酸化マンガンを濾過してから残留した水溶液形態の生成物を抽出及び乾燥させて得られた固形の混合物のＦＴ−ＩＲ分析結果である。
【図７】本実験２における表４〜６の結果を反応系の誘電率によるエポキシ樹脂の分解率にて示した結果である。
【図８Ａ】本実験３においてＣＦＲＰに用いられた炭素繊維（ＣＦと表示）のＸ線光電子分光（ＸＰＳ）結果を示すグラフである。
【図８Ｂ】本実験３においてＫＭｎＯ４を用いて解重合後に回収された炭素繊維（Ｒ−ＣＦと表示）のＸ線光電子分光（ＸＰＳ）結果を示すグラフである。
【図８Ｃ】本実験３においてＣＦＲＰに用いられた炭素繊維（ＣＦと表示）及びＫＭｎＯ４を用いて解重合後に回収された炭素繊維のＸＰＳ元素含量の結果である。
【発明を実施するための形態】
【００３２】
用語の定義
本明細書においてエポキシ樹脂硬化物は、硬化されたエポキシ樹脂または硬化されたエポキシ樹脂を含むあらゆる複合材料を意味する。また、エポキシ樹脂硬化物は、完全に硬化されたものだけではなく、硬化反応の途中で生成される一部硬化された中間物質（いわゆる、エポキシ樹脂プレポリマー）をも含むように定義される。
【００３３】
当該複合材料は、各種のフィラー及び／または各種の高分子樹脂を含んでいてよい。硬化されたエポキシ樹脂は、分子内に２個以上のエポキシ基を有するエポキシ化合物と硬化剤との硬化反応で生成されたものである。エポキシ樹脂と硬化剤の種類は特に制限されない。エポキシ樹脂は、例えば、多官能性エポキシ樹脂を含んでいてよい。また、硬化剤は、例えば、芳香族基や脂肪族基を有するものを含む。また、例えば、分子内にアミン基、酸無水物基、イミダゾール基、メルカプタン基から選択されたいずれか一つまたは二つ以上の基を１個以上有するものであってよい。
【００３４】
本明細書において遷移金属を媒介とする酸化反応とは、遷移金属の酸化数の変化により有機化合物、例えば、エポキシ樹脂硬化物の化学結合、例えば、炭素−炭素結合を構成する電子の一部が遷移金属に移動して酸化が発生する酸化反応を意味する。
【００３５】
本明細書においてフィラー（ｆｉｌｌｅｒ）とは、硬化されたエポキシ樹脂とともにエポキシ複合体を構成する充填物質を意味する。
【００３６】
本明細書において高分子樹脂とは、エポキシ樹脂の他にエポキシ樹脂複合体を構成する高分子樹脂を意味する。
【００３７】
本明細書において反応溶媒は特定の相に制限されない。したがって、主に液相であってよいが、気相を含んでいてよい。また、超臨界相をも含んでいてよい。
【００３８】
本明細書においてＨ２Ｏは、主に液相の水であるが、液相に限定されずに気相を含んでいてよい。また、超臨界相をも含んでいてよい。
【００３９】
本明細書において水溶液は、特に気体状態または超臨界状態であることを指示しない限り液相である。また、特に他の溶媒が混合されたことを指示しない限り水単独の溶媒である。
【００４０】
本明細書において有機溶媒反応系とは、エポキシ樹脂硬化物の分解反応の主溶媒として有機溶媒を用いる反応システムを意味する。
【００４１】
本明細書においてＨ２Ｏ反応系とは、エポキシ樹脂硬化物の分解反応の主溶媒としてＨ２Ｏを用いる反応システムを意味する。これは、有機溶媒反応系と対比され、解重合反応の際にＨ２Ｏ基盤反応溶媒を用いる。なお、このＨ２Ｏを基盤とする反応溶媒には、Ｈ２Ｏ以外に他の溶媒が含まれていてよいが（すなわち、混合溶媒にて適用可能）、該混合溶媒を用いても誘電率が６５以上、または、好ましくは７０以上、または７５以上、または８０以上でなければならない。特に好ましい例は、Ｈ２Ｏ基盤反応溶媒がＨ２Ｏ単独からなるものである（水の誘電率は約８０．２）。
【００４２】
本明細書において解重合時間は、解重合反応に供されたエポキシ樹脂硬化物が全て分解されるのに所要される解重合反応時間を意味する。ここで、全て分解されるとは、エポキシ樹脂の硬化物（固形物）が実質的に存在しないこと（エポキシ樹脂残留率５％以下）を意味する。
【００４３】
エポキシ樹脂硬化物においてエポキシ樹脂の分解率（％）は、次のように求めることができる。すなわち、
分解率（％）＝［（エポキシ樹脂硬化物中のエポキシ樹脂含有量−分解後のエポキシ樹脂残留量）／（エポキシ樹脂複合材料中のエポキシ樹脂含有量）］×１００
なお、エポキシ樹脂残留率は１００％−分解率（％）である。
【００４４】
本明細書において相対的に分解し難いエポキシ樹脂硬化物とは、相対的に分解し難いエポキシ樹脂単量体及び／または硬化剤を用いたエポキシ樹脂硬化物を意味する。例えば、多環類のノボラック樹脂は、ＢＰＡに比べて相対的に分解し難いエポキシ樹脂単量体である。また、例えば、芳香族硬化剤、酸無水物系硬化剤は、脂肪族硬化剤に比べて相対的に分解し難い硬化剤である。
【００４５】
本明細書において誘電率は、液体誘電率測定器（ｄｉｅｌｅｃｔｒｉｃ  ｃｏｎｓｔａｎｔ  ｍｅｔｅｒ）を利用して測定したものであってよい。
【００４６】
例示的な具現例の説明
以下、本発明の例示的な具現例について詳しく説明する。
本発明の例示的な具現例では、エポキシ樹脂解重合用組成物であって、遷移金属元素（周期律表上において３〜１２族に属する金属元素）が含まれた遷移金属塩または遷移金属酸化物及び反応溶媒を含むエポキシ樹脂硬化物の解重合用組成物と、当該組成物でエポキシ樹脂硬化物を解重合する方法を提供する。
【００４７】
驚くべきことに、エポキシ樹脂硬化物が、有機溶媒基盤反応系を用いずとも、前記特定の化合物及び所定の反応溶媒（特に、Ｈ２Ｏ基盤反応溶媒）が組み合わされてなる組成物で極めて高速且つ簡単に解重合できることが本発明者らによって明らかになった。
【００４８】
低温のマイルドな条件下で少ないエネルギーにてエポキシ樹脂硬化物を解重合し、反応効率を高めるためには、反応溶媒及びこれと共に用いる特定の化合物の選択が重要であると考えられる。また、後述するが、前記化合物のエポキシ樹脂硬化物の解重合効率を高めるためには、反応溶媒の誘電率を所定値以上に調節するのが肝要であると考えられる。
【００４９】
本発明の例示的な具現例に係る解重合の際、反応溶媒中では遷移金属元素を媒介とする酸化反応が生起すると考えられ、このような酸化反応によってエポキシ樹脂硬化物を構成する、例えば、炭素−炭素結合のような化学結合が切られ、エポキシ樹脂硬化物を解重合すると考えられる。また、このような酸化反応を低いエネルギーにて行うために、反応溶媒の誘電率が所定値以上に調節される必要がある。
【００５０】
したがって、本発明の例示的な具現例において、反応効率を高めるために、反応溶媒の誘電率は、６５以上、または７０以上、または７５以上、または８０以上でなければならない。
【００５１】
例示的な具現例において、このような反応溶媒は、好ましくは、Ｈ２Ｏ基盤反応溶媒である。遷移金属を含む遷移金属塩または遷移金属酸化物を含む組成物を用いてエポキシ樹脂硬化物を解重合するにあたって、共に用いられるＨ２Ｏ基盤反応溶媒の誘電率がエポキシ樹脂硬化物の解重合反応効率に影響を及ぼす。
【００５２】
その理由は、有機溶媒反応系での有機溶媒と異なり、Ｈ２Ｏ基盤反応溶媒が当該遷移金属塩または遷移金属酸化物の溶解及び／またはイオン解離を促し、遷移金属元素を媒介としたエポキシ樹脂硬化物中の例えば、炭素−炭素結合のような化学結合の酸化反応に関与し、その結果、エポキシ樹脂解重合反応効率に関与するためであると考えられる。
【００５３】
例示的な具現例において、Ｈ２Ｏ基盤反応溶媒の誘電率は、少なくとも６５以上でなければならず、または７０以上、または７５以上、または８０以上でなければならない。特に好ましい例は、Ｈ２Ｏ基盤反応溶媒がＨ２Ｏ単独からなるものであり（水の誘電率は約８０．２）、Ｈ２Ｏ基盤反応溶媒がＨ２Ｏ単独からなるものであれば、エポキシ樹脂硬化物の分解効率が飛躍的に増大する（後述する実験例２参照）。
【００５４】
これと異なり、先述した先行技術に係る有機溶媒基盤反応系では、有機溶媒を主溶媒としてエポキシ樹脂硬化物を直接溶解する。
【００５５】
しかし、有機溶媒は、遷移金属塩または遷移金属酸化物を入れても溶解度及びイオン解離度が極めて低いため、エポキシ樹脂硬化物の解重合に寄与することができない。例えば、ＮＭＰの場合、誘電率が３２で遷移金属塩または遷移金属酸化物が溶解され難い。
【００５６】
これに関して、本発明者らは、誘電率によるエポキシ樹脂硬化物の分解効率を調べてみた。その結果、例えば、イオン結合をする遷移金属塩は水と有機溶媒とでイオン解離及び反応性に差を見せ、結果的にエポキシ樹脂硬化物の分解効率に差をもたらした。
【００５７】
その理由としては、水と有機溶媒とでの遷移金属塩または遷移金属酸化物の溶解度の差及び／または酸化反応の差が挙げられる。
【００５８】
先ず、溶解度の差の場合、水と有機溶媒の極性（すなわち、誘電率）の差によって、例えば、イオン結合物質である遷移金属塩の溶解度に差が生じるようになる。これは、溶媒の双極子−イオン間の結合力がイオン結合物質のイオン−イオン格子エネルギーよりも大きくなければイオンを解離できないからである。
【００５９】
一方、遷移金属塩または遷移金属酸化物は、有機化合物、すなわち、本発明の具現例ではエポキシ樹脂硬化物の例えば、炭素−炭素結合のような化学結合から電子を奪う形態で酸化させると同時に遷移金属自体は還元反応が発生するようになる。詳述すると、酸化数＋１のアルカリ金属、酸化数＋２のアルカリ土類金属と異なり、遷移金属の場合、２種以上の酸化形態（酸化数）を有することができ、このような２種以上の酸化形態が反応中に変化する（すなわち、酸化数の減少）ことによって酸化反応が発生するようになる。例えば、遷移金属塩である過マンガン酸カリウムにあるマンガンの場合（図１の反応式１参照）、＋７の酸化数（過マンガン酸カリウム）、＋６の酸化数（マンガン酸カリウム）、＋４の酸化数（二酸化マンガン）の３種の酸化形態を有するようになり、比較的に不安定な＋７の酸化形態が反応中に安定な＋４の酸化形態に変化するために、有機化合物であるエポキシ樹脂硬化物の例えば、炭素−炭素結合のような化学結合から電子を奪う形態の酸化反応が発生するようになる。
【００６０】
これは、例えば、ＮａＯＣｌのように過酸化形態の陰イオンが酸化反応を発生させるメカニズムとは違いがある。また、リン酸カリウムなどを用いる方法は、酸化反応ではない、塩基を用いたエステル交換反応であるため、本発明の具現例のメカニズムとは違いがある。
【００６１】
本発明の例示的な具現例では、遷移金属の酸化物または塩の形態である遷移金属塩用組成物が溶解され易く、金属の解離が発生し易く且つ酸化反応が滑らかに行なわれ得る ように、後述するようにな所定値以上の高い誘電率を有する溶媒を用いる。
【００６２】
以上のような点に基づくとき、遷移金属塩または遷移金属酸化物を有効に溶解させ且つ酸化反応を促すことができるように、誘電率の高い溶媒、好ましくは、Ｈ２Ｏ基盤溶媒を用いるのが解重合に必要であることが分かる。また、有機溶媒を用いる場合には、有機溶媒による汚染や有機溶媒のリサイクル問題が発生するため、環境的な面から、Ｈ２Ｏ基盤溶媒を用いるのが好ましく、特に、Ｈ２Ｏ単独からなる溶媒（Ｈ２Ｏ  １００重量％または１００体積％）を用いるのが最も好ましい。
【００６３】
以上のように酸化反応によって生成される解重合生成物（炭素繊維など）は、ＯＨ基を有するようになる。その結果、本発明の例示的な具現例では、エポキシ樹脂硬化物の解重合生成物として、ＯＨ基を含むエポキシ樹脂硬化物の解重合生成物を提供する。参考として、後述する実験１では、このようなＯＨ基が形成された解重合生成物のＦＴ−ＩＲ分析結果を示し、当該分析結果から、本発明の例示的な具現例に係る解重合によってＯＨ基が多く生成されたことが分かる。
【００６４】
以上のようなエポキシ樹脂硬化物の解重合用組成物を用いてエポキシ樹脂硬化物の解重合を行うと、寿命が尽きたエポキシ樹脂硬化物を従来と異なり、例えば、２００℃以下、好ましくは１００℃以下のマイルドな条件下で少ないエネルギーにて極めて簡単で且つ高速で処理することができる。このことは、従来の熱分解方法（約２００〜４００度）に比べ反応温度を大きく下げたことを示す。
【００６５】
さらには、異なる反応溶媒と化合物を組み合わせた場合、例えば、過マンガン酸カリウム水溶液とアセトンを混合した比較例１（溶けない）のように有機溶媒を用いることで誘電率が低い場合や、硝酸水溶液を用いた比較例２（反応時間１２時間）に比べても、顕著に反応効率が高いことが分かる。さらに、従来の有機溶媒基盤反応系技術とは異なり、Ｈ２Ｏ基盤反応系を用いるため、人体に有害な有機溶媒を用いずに済み、環境的に有利である。
【００６６】
一方、本発明の例示的な具現例では、前記のような処理を施すことによってエポキシ樹脂硬化物に含有されたフィラー物質を簡易に分離してリサイクルすることができる。これによって得られたフィラーは、分解過程を経たにも係わらずフィラーの特性低下を抑えることができ、リサイクルに非常に有利である。
【００６７】
例示的な具現例において、前記遷移金属元素が含まれる遷移金属塩または遷移金属酸化物は、例えば、ＫＭｎＯ４、ＭｎＯ２、Ｋ２ＭｎＯ４、ＭｎＳＯ４、ＣｒＯ３、Ｎａ２Ｃｒ２Ｏ７、Ｋ２Ｃｒ２Ｏ７、ＺｎＣｒ２Ｏ７、Ｈ２ＣｒＯ４、Ｐｙｒｉｄｉｎｉｕｍ  Ｃｈｌｏｒｏｃｈｒｏｍａｔｅ（クロロクロム酸ピリジニウム）、Ｐｙｒｉｄｉｎｉｕｍ  Ｄｉｃｈｒｏｍａｔｅ（二クロム酸ピリジニウム）、Ｖ２Ｏ５、ＲｕＣｌ３、ＲｕＯ２、Ｔｅｔｒａｐｒｏｐｙｌａｍｍｏｎｉｕｍ  Ｐｅｒｒｕｔｈｅｎａｔｅ（過ルテニウム酸テトラプロピルアンモニウム）、ＭｏＯ３、Ｋ３［Ｆｅ（ＣＮ）６］、ＦｅＣｌ３、Ｆｅ（ＮＯ３）３  Ｎｏｎａｈｙｄｒａｔｅ（九水和物）、ＭｅＲｅＯ３、ＣｕＣｌ、Ｃｕ（ＣｌＯ４）２、Ｃｕ（ＨＣＯ２）２Ｎｉ（ＨＣＯ２）２、Ｃｕ（ＯＡｃ）２、ＯｓＯ４、（ＮＨ４）２Ｃｅ（ＮＯ３）６などであってよい。前述したように、エポキシ樹脂硬化物の例えば、炭素−炭素結合のような化学結合から電子を奪うことで解重合を行うために、酸化力の高い遷移金属塩または遷移金属酸化物を用いるのが好ましい。このような側面から、例えば、強い酸化剤である過マンガン酸カリウムが好ましい。また、過マンガン酸カリウムは、適用性に優れ且つ価格も低廉であるため好ましい。
【００６８】
一方、本発明の具現例において、前述したように遷移金属を含む遷移金属塩または遷移金属酸化物を用いて解重合する場合、遷移金属を媒介に解重合のための酸化反応が生じるため、その結果として得られる反応生成物であるフィラーでは遷移金属が残留するようになる。
【００６９】
例えば、過マンガン酸カリウムを用いてエポキシ樹脂硬化物の解重合を実施する場合、解重合後に得られたフィラーにはマンガンが残留するため、フィラーの元素を分析すると、遷移金属であるマンガンが微量検出される。
【００７０】
例示的な具現例において、前記Ｈ２Ｏ基盤溶媒は、前述したように水溶液（Ｈ２Ｏ単独）であるのが好ましい。
【００７１】
例示的な具現例において、Ｈ２Ｏ基盤反応溶媒のｐＨ条件を、ｐＨ１以上の弱酸性、中性、塩基性に調節する。このようにｐＨ条件を調節すると、Ｈ２Ｏ基盤反応系で酸化反応が生じ易くなると考えられる。
【００７２】
非制限的な例示において、Ｈ２Ｏ基盤反応系のｐＨは１〜１４であり、反応性の面から、より具体的には、ｐＨ３〜１２であるのが好ましい。
【００７３】
例示的な具現例において、解重合反応温度は、例えば、２５０℃未満（例えば、２０〜２５０℃）、または２００℃以下（例えば、２０〜２００℃）、または１００℃以下（例えば、２０〜１００℃、または２０〜７０℃）であってよい。
【００７４】
例示的な具現例において、Ｈ２Ｏ基盤反応溶媒は、液相であっても、気相であっても、超臨界状態であってもよい。液相の場合のものを用いるのが、工程が単純となり且つ反応エネルギーの所要が少なくて済む。本発明の具現例では、液相の場合のものを用いても低温で且つ高速で解重合することができるが、意図的に気相、超臨界状態のものを用いてもよいことは言うまでもない。このように超臨界状態にすると、反応時間がさらに短くできるが、反応装置が複雑になるという短所がある。
【００７５】
例示的な具現例において、エポキシ樹脂硬化物を解重合反応に供する前に、エポキシ樹脂硬化物の反応表面積を増大させるべく表面処理する過程をさらに行っていてもよい。前述したように、本発明の例示的な具現例によれば、別途の前処理を行わなくても、低温で反応時間を顕著に減らすことができるが、反応表面積を増大させる表面処理によって、このように減った反応時間をさらに減らすことができる。すなわち、前述した表面処理によってエポキシ樹脂硬化物の面積を増大させ、以降の解重合反応がさらに滑らかに生じることができるようにする。
【００７６】
例示的な具現例において、前記表面処理として、物理的表面処理と化学的表面処理とのいずれか一方または両方を並行していてよい。
【００７７】
非制限的な例示において、前記物理的表面処理は、例えば、粉砕であってよい。粉砕方法は、乾式粉砕方法及び湿式粉砕方法から選択されたいずれか一方または両方であってよく、ハンマーミル、カッターミル、フレーククラッシャー、フェザーミル、ピン式粉砕機、衝撃式粉砕機、微粉砕機、ジェットミル、ミクロンミル、ボールミル、遊星ミル、ハイドロミル、アクアライザーからなる群より選択された一つまたは二つ以上を利用して粉砕することができる。例示的な具現例において、粉砕されたエポキシ樹脂硬化物は、１μｍ〜１０ｃｍの大きさを有するものであってよい。
【００７８】
非制限的な例示において、前記化学的表面処理は、ｐＨ７未満の酸性組成物にエポキシ樹脂硬化物を含浸させることであってよい。
【００７９】
非制限的な例示において、含浸方法に用いられる酸性組成物は、５．０以下のｐＨ、２０〜２５０℃の温度を有していてよく、酸性組成物にエポキシ樹脂硬化物を含浸させてからエポキシ樹脂硬化物を分離するまでの時間は、０．１〜２４時間であってよい。次いで、分離されたエポキシ樹脂硬化物を洗浄する。
【００８０】
例示的な具現例において、分解対象になるエポキシ樹脂硬化物は、各種のフィラー及び／または高分子樹脂を含んでいてよい。
【００８１】
例示的な具現例において、フィラーは、炭素繊維やその他、黒鉛、グラフェン、酸化グラフェン、還元グラフェン、炭素ナノチューブ、ガラス繊維、無機塩、金属粒子、セラミック素材、単分子有機化合物、単分子ケイ素化合物、シリコン樹脂などから選択される一つ以上であってよい。
【００８２】
例示的な具現例において、高分子樹脂は、アクリル樹脂、オレフィン樹脂、フェノール樹脂、天然ゴム、合成ゴム、アラミド樹脂、ポリカーボネート、ポリエチレンテレフタレート、ポリウレタン、ポリアミド、ポリ塩化ビニル、ポリエステル、ポリスチレン、ポリアセタール、アクリロニトリルブタジエンスチレン、スチレンアクリロニトリルから選択されたいずれか一つまたは二つ以上であってよい。
【００８３】
例示的な具現例において、前記遷移金属塩または遷移金属酸化物は、組成物全体（Ｈ２Ｏ基盤反応溶媒＋遷移金属塩）の重量を基準にしたとき、０．００１〜９９重量％であってよい。非制限的な例示において、Ｈ２Ｏ反応溶媒が例えば水溶液である場合、遷移金属塩または遷移金属酸化物が含まれた水溶液全体を基準にして、遷移金属塩または遷移金属酸化物が０．００１〜９９重量％の範囲で含まれていてよい。
【００８４】
例示的な具現例において、エポキシ樹脂硬化物は、解重合用組成物（Ｈ２Ｏ反応溶媒＋遷移金属塩または遷移金属酸化物）の質量１００重量部を基準にしたとき、１〜９０重量部であってよい。非制限的な例示において、Ｈ２Ｏ反応溶媒が水溶液の場合、遷移金属塩または遷移金属酸化物を含む水溶液１００重量部に対してエポキシ樹脂硬化物が１〜９０重量部であってよい。
【００８５】
例示的な具現例において、前記遷移金属塩が例えばＭｎＯ２である場合、酸素ガスを水にバブリングしてＫＭｎＯ４水溶液を調製し、これにエポキシ樹脂硬化物を入れる方式にて解重合用組成物をエポキシ樹脂硬化物に提供していてよい。
【００８６】
一方、本発明の例示的な具現例では、前述したように遷移金属を含む遷移金属塩または遷移金属酸化物及び反応溶媒を含む解重合用組成物でエポキシ樹脂組成物を解重合する段階；及び解重合後の生成物から、例えば濾過や抽出などによってフィラーを収得する段階；を含むエポキシ樹脂硬化物からフィラーを分離する方法と、これにより得られたフィラーを提供する。
【００８７】
エポキシ樹脂硬化物から分離、回収されたフィラーは、エポキシ樹脂硬化物に用いられる前と比べて特性低下を抑えることができ、これにより特性に優れたリサイクルフィラーを得ることができる。
【００８８】
例えば、後述する実施例から確認できるように、前記フィラーが炭素繊維である場合、エポキシ樹脂硬化物に含まれた原料フィラー炭素繊維に対する引張強度や伸び率などの特性低下が、例えば、１３％以下または１０％以下と極めて低いことが分かる。ちなみに、熱分解法を用いてＣＦＲＰから回収した炭素繊維の場合、原料炭素繊維に対して１５％以上の引張強度の低下を示す（非特許文献１）。これに対し、本発明の具現例に従って解重合した場合、引張強度特性の低下が顕著に少ない炭素繊維を回収することができる。
【００８９】
例示的な具現例において、前記方法は、エポキシ樹脂硬化物を解重合した後に残留したＨ２Ｏ反応溶媒に新しいエポキシ樹脂硬化物を加えて分解過程を繰り返し行うことができる。
【００９０】
以上の方法によってエポキシ樹脂硬化物を解重合して得られた生成物から、例えば、濾過や抽出及び洗浄によってフィラーを分離することができる。
【００９１】
以下、本発明の例示的な具現例に係る具体的な実施例について詳細に説明する。なお、本発明が下記の実施例に限定されるものではなく、特許請求の範囲内で種々の形態の実施例を具現することができ、且つ下記の実施例は、単に本発明の開示が完全になるようにすると共に、当業界における通常の知識を有する者が発明の実施を容易にできるようにするためのものに過ぎないことが理解できるであろう。
【００９２】
［実験１］
以下の実施例では水単独の溶媒を用いた。実施例２において超臨界状態の水溶液を用いたことを除いては、他の実施例では水溶液（液相）を用いた。水の誘電率は８０．２である。
【００９３】
一方、比較例１では、水とアセトンの混合溶媒を用い、誘電率が約４４であった。比較例２では硝酸水溶液を用いた。
【００９４】
一方、実施例３は、実施例１と比べて廃ＣＦＲＰの量を１５倍増大させたものであり、実施例４は、廃ＣＦＲＰの量を実施例３と同一にすると共に、過マンガン酸カリウム水溶液の量も増大させたものである。
【００９５】
また、実施例５は、廃ＣＦＲＰの粉砕後に解重合を実施したものであり、実施例６は、廃ＣＦＲＰを酢酸に含浸後に解重合を実施したものであり、実施例７は、廃ＣＦＲＰを粉砕及び含浸後に解重合したものである。
【００９６】
また、実施例８は、遷移金属酸化物として酸化クロム（ＶＩ）（ＣｒＯ３）を用いたものであり、実施例９は、遷移金属酸化物として五酸化バナジウム（Ｖ２Ｏ５）を用いたものであり、実施例１０は、遷移金属塩として塩化ルテニウム（ＲｕＣｌ３）を用いたものであり、実施例１１は、遷移金属酸化物として酸化モリブデン（ＭｏＯ３）を用いたものであり、実施例１２は、遷移金属酸化物としてメチル三酸化レニウム（ＭＴＯ）を用いたものであり、実施例１３は、遷移金属酸化物として四酸化オスミウム（ＯｓＯ４）を用いたものである。
【００９７】
［実施例１：過マンガン酸カリウム（ＫＭｎＯ４）水溶液を用いたＣＦＲＰ中のエポキシ樹脂硬化物の解重合及びフィラー（炭素繊維）の分離］
本実施例１で用いられたエポキシ樹脂硬化物は廃ＣＦＲＰである。前記廃ＣＦＲＰは、ハロゲン元素を含むビスフェノールＡのジグリシジルエーテル形態のエポキシ化合物と芳香族アミン基を含む芳香族硬化剤を用いて生成されたエポキシ樹脂硬化物と炭素繊維からなるものである。このＣＦＲＰは芳香族硬化剤を用いるため、一般に相当に分解し難いものと知られている。
【００９８】
前記廃ＣＦＲＰ  ０．１ｇを開放されたガラス容器に入れられた２ｍｏｌ／Ｌ過マンガン酸カリウム水溶液７０ｍＬに投入した後、７０度で撹拌した。加圧リアクター（Ａｕｔｏｃｌａｖｅ）は使用しなかった。
【００９９】
図２Ａは、本発明実施例１において解重合前のＣＦＲＰを撮影した写真であり、図２Ｂは、本発明実施例１において解重合後に回収した炭素繊維を撮影した写真である。
【０１００】
図３は、本発明実施例１における反応系の過マンガン酸カリウム水溶液と比較例３における反応系の硝酸水溶液のｐＨをそれぞれ測定した結果であり、図４は、本発明実施例１において解重合反応によって生成された二酸化マンガンを濾過及び分離後に撮影した写真である。
【０１０１】
また、エポキシ樹脂の解重合が完了した時間を表１に、エポキシ樹脂の解重合後に得た過マンガン酸カリウム水溶液のｐＨを測定した結果を表２に、解重合工程前後の炭素繊維の引張強度の変化を表３と図５に示した。
【０１０２】
３時間後にエポキシ樹脂が実質的に完全に解重合（残留率５％以下）されたことを確認してから、Ａｄｖａｎｔｅｃ社のセルロース濾過紙を利用して水溶液中の炭素繊維と二酸化マンガンを濾過した後、炭素繊維を分離及び洗浄し、乾燥した。乾燥した炭素繊維の熱重量分析装置（ＴＧＡ）の測定結果から、エポキシ残留物がないことを確認した。
【０１０３】
また、本発明実施例１の解重合生成物に多量のＣ−ＯＨ結合が形成されていることを確認するために、解重合以前のＣＦＲＰと解重合生成物のＦＴ−ＩＲ分析を行い、図６に示した。
【０１０４】
解重合生成物は、実施例１において炭素繊維及び二酸化マンガンを濾過してから残留した水溶液状の生成物をジクロロメタンを利用して抽出した後に乾燥させて得られた固形の混合物である。ＦＴ−ＩＲ分析の場合、Ｔｈｅｒｍｏ  Ｓｃｉｅｎｔｉｆｉｃ社製のＮｉｃｏｌｅｔ  ｉＳ  １０機器を使用し、固形の混合物と臭化カリウムを用いてペレットを製造した後に５００ｃｍ−１〜４０００ｃｍ−１波数区間を測定した。ＦＴ−ＩＲ結果から、ＯＨ基が多く発生したことを確認することができた。
【０１０５】
［実施例２：超臨界状態の過マンガン酸カリウム（ＫＭｎＯ４）水溶液を用いたＣＦＲＰ中のエポキシ樹脂硬化物の解重合及びフィラー（炭素繊維）の分離］
実施例１で用いられたのと同じＣＦＲＰ  ０．１ｇを圧力計付き回分式反応器に入れられた２ｍｏｌ／Ｌ過マンガン酸カリウム水溶液７０ｍＬに投入した後、反応器を密閉してから電気加熱ジャケットを利用して３７４℃で加熱した。このとき、圧力計に表示された圧力は２２１ｂａｒであった。
【０１０６】
１時間後に反応器を室温まで冷却させてから、反応器内部のエポキシ樹脂が解重合されたかどうかを確認した。
【０１０７】
１時間単位で反応時間を増やしていき、エポキシ樹脂の分解が完了する時間を表１に表した。
【０１０８】
２時間後にエポキシ樹脂が実質的に完全に解重合されたことを確認してから、反応器内部の炭素繊維と二酸化マンガンを濾過した後、炭素繊維を分離及び洗浄し、乾燥した。
エポキシ樹脂の解重合が完了した時間を表１に表した。
【０１０９】
［実施例３：過マンガン酸カリウム（ＫＭｎＯ４）水溶液を用いたＣＦＲＰ中のエポキシ樹脂硬化物の解重合及びフィラー（炭素繊維）の分離：ＣＦＲＰ量増加］
一方、今回は、廃ＣＦＲＰの量を１５倍になるように増加させた（すなわち、１．５ｇ）ことを除いては、実施例１と同一の条件（すなわち、２ｍｏｌ／Ｌ過マンガン酸カリウム水溶液７０ｍＬに投入した後、７０℃で撹拌）にしたときの結果を調べてみた。
【０１１０】
１０時間後にエポキシ樹脂が実質的に完全に解重合されたことを確認してから、水溶液中の炭素繊維と二酸化マンガンを濾過した後、炭素繊維を分離及び洗浄し、乾燥した。
エポキシ樹脂の解重合が完了した時間を表１に表した。
【０１１１】
［実施例４：過マンガン酸カリウム（ＫＭｎＯ４）水溶液を用いたＣＦＲＰ中のエポキシ樹脂硬化物の解重合及びフィラー（炭素繊維）の分離：解重合条件の変化］
今回は、実施例１で用いた廃ＣＦＲＰ  １．５ｇ（実施例３と同一）を開放されたガラス容器に入れられた４ｍｏｌ／Ｌ過マンガン酸カリウム水溶液１００ｍＬに投入した後、９０℃で撹拌した。加圧リアクター（Ａｕｔｏｃｌａｖｅ）は使用しなかった。
【０１１２】
７時間後にエポキシ樹脂が実質的に完全に解重合されたことを確認してから、水溶液中の炭素繊維と二酸化マンガンを濾過した後、炭素繊維を分離及び洗浄し、乾燥した。
【０１１３】
エポキシ樹脂の解重合が完了した時間を表１に表した。また、本実施例４の結果として回収された炭素繊維の引張強度の測定結果を表３に表した。
【０１１４】
［実施例５：過マンガン酸カリウム（ＫＭｎＯ４）水溶液を用いたＣＦＲＰ中のエポキシ樹脂硬化物の解重合及びフィラー（炭素繊維）の分離：ＣＦＲＰ粉砕後解重合］
廃ＣＦＲＰ  １．０ｋｇを中国のＷｅｌｌｂｏｍ社製のＢａｒｌｅｙ  Ｇｒｉｎｄｅｒ  Ｃｒｕｓｈｅｒ手動粉砕機で平均直径２．０ｍｍの断片に粉砕したことを除いては、前記実施例４と同一の条件にした。
【０１１５】
粉砕されたエポキシ樹脂硬化物断片１．５ｇを開放されたガラス容器に入れられた４ｍｏｌ／Ｌ過マンガン酸カリウム水溶液１００ｍＬに投入した後、９０℃で撹拌した。加圧リアクター（Ａｕｔｏｃｌａｖｅ）は使用しなかった。
【０１１６】
４時間後にエポキシ樹脂が実質的に完全に解重合されたことを確認してから、水溶液中の炭素繊維と二酸化マンガンを濾過した後、炭素繊維を分離及び洗浄し、乾燥した。
エポキシ樹脂の解重合が完了した時間を表１に表した。
【０１１７】
［実施例６：過マンガン酸カリウム（ＫＭｎＯ４）水溶液を用いたＣＦＲＰ中のエポキシ樹脂硬化物の解重合及びフィラー（炭素繊維）の分離：ＣＦＲＰ含浸後解重合］
廃ＣＦＲＰ  １．５ｇを９９％酢酸１００ｍＬに入れ、１２０度で３０分間加熱したことを除いては、前記実施例４と同一の条件にした。加熱後、エポキシ樹脂硬化物を分離してから、酢酸２０ｍＬで洗浄後に乾燥した。
【０１１８】
乾燥されたエポキシ樹脂硬化物を開放されたガラス容器に入れられた４ｍｏｌ／Ｌ過マンガン酸カリウム水溶液１００ｍＬに投入した後、９０℃で撹拌した。加圧リアクター（Ａｕｔｏｃｌａｖｅ）は使用しなかった。
【０１１９】
５時間後にエポキシ樹脂が実質的に完全に解重合されたことを確認してから、水溶液中の炭素繊維と二酸化マンガンを濾過した後、炭素繊維を分離及び洗浄し、乾燥した。
【０１２０】
エポキシ樹脂硬化物の解重合が完了した時間を表１に表した。また、本発明実施例６で用いられた炭素繊維の引張強度の測定結果を表３に表した。
【０１２１】
［実施例７：過マンガン酸カリウム（ＫＭｎＯ４）水溶液を用いたＣＦＲＰ中のエポキシ樹脂硬化物の解重合及びフィラー（炭素繊維）の分離：ＣＦＲＰ粉砕及び含浸後解重合］
廃ＣＦＲＰ  １．０ｋｇをイギリスのＧｌｅｎ  Ｃｒｅｓｔｏｎ社製のＭｉｃｒｏ  Ｈａｍｍｅｒ  Ｃｕｔｔｅｒ  Ｍｉｌｌ自動粉砕機で平均直径２．０ｍｍの断片に粉砕したことを除いては、前記実施例６と同一の条件にした。
【０１２２】
粉砕されたエポキシ樹脂硬化物１．５ｇを９９％酢酸１００ｍＬに入れて１２０℃で３０分間加熱した後、エポキシ樹脂硬化物を分離してからアセトン２０ｍＬで洗浄後に乾燥した。
【０１２３】
乾燥されたエポキシ樹脂硬化物を開放されたガラス容器に入れられた４ ｍｏｌ／Ｌ過マンガン酸カリウム水溶液１００ｍＬに投入した後、９０℃で撹拌した。加圧リアクター（Ａｕｔｏｃｌａｖｅ）は使用しなかった。
【０１２４】
３時間後にエポキシ樹脂が実質的に完全に解重合されたことを確認してから、水溶液中の炭素繊維と二酸化マンガンを濾過した後、炭素繊維を分離及び洗浄し、乾燥した。
エポキシ樹脂硬化物の解重合が完了した時間を表１に表した。
【０１２５】
［実施例８：酸化クロム（ＶＩ）水溶液を用いたフィラー（グラフェン）を含むエポキシ樹脂硬化物の解重合及びフィラー（グラフェン）の分離］
本実施例８で用いられた硬化物は、クレゾールノボラックのグリシジルエーテル形態のエポキシ化合物と芳香族アミン基を含む硬化剤を用いて生成されたエポキシ樹脂とグラフェンからなる。該ＣＦＲＰは、ノボラックエポキシ化合物と芳香族硬化剤を用いるため、一般に相当に分解し難いと知られている。
【０１２６】
前記エポキシ樹脂硬化物０．１ｇを開放されたガラス容器に入れられた２ ｍｏｌ／Ｌ酸化クロム水溶液７０ｍＬに投入した後、７０℃で撹拌した。加圧リアクター（Ａｕｔｏｃｌａｖｅ）は使用しなかった。
【０１２７】
６．５時間後にエポキシ樹脂が実質的に完全に解重合されたことを確認してから、水溶液中のグラフェンと酸化クロム（ＩＩＩ）を濾過した後、グラフェンを分離及び洗浄し、乾燥した。
エポキシ樹脂硬化物の解重合が完了した時間を表１に表した。
【０１２８】
［実施例９：五酸化バナジウム（Ｖ２Ｏ５）水溶液を用いたフィラー（酸化グラフェン）を含むエポキシ樹脂硬化物の解重合及びフィラー（酸化グラフェン）の分離］
本実施例９で用いられた硬化物は、グリシジルアミン形態のエポキシ化合物と酸無水物基を含む硬化剤を用いて生成されたエポキシ樹脂硬化物と酸化グラフェンからなる。
【０１２９】
エポキシ樹脂を含む硬化物０．１ｇを開放されたガラス容器に入れられた２ｍｏｌ／Ｌ五酸化バナジウム水溶液７０ｍＬに投入した後、７０℃で撹拌した。加圧リアクター（Ａｕｔｏｃｌａｖｅ）は使用しなかった。
【０１３０】
６時間後にエポキシ樹脂が実質的に完全に解重合されたことを確認してから、水溶液中の酸化グラフェンを濾過して分離後、乾燥した。
エポキシ樹脂硬化物の解重合が完了した時間を表１に表した。
【０１３１】
［実施例１０：塩化ルテニウム（ＲｕＣｌ３）水溶液を用いたフィラー（炭素ナノチューブ）を含むエポキシ樹脂硬化物の解重合及びフィラー（炭素ナノチューブ）の分離］
本実施例１０で用いられた硬化物は、実施例８と同様にクレゾールノボラックのグリシジルエーテル形態のエポキシ化合物と芳香族アミン基を含む硬化剤を用いて生成されたエポキシ樹脂硬化物と炭素ナノチューブからなる。
【０１３２】
エポキシ樹脂を含む硬化物０．１ｇを開放されたガラス容器に入れられた２ｍｏｌ／Ｌ塩化ルテニウム水溶液７０ｍＬに投入した後、７０℃で撹拌した。加圧リアクター（Ａｕｔｏｃｌａｖｅ）は使用しなかった。
【０１３３】
５．５時間後にエポキシ樹脂が実質的に完全に解重合されたことを確認してから、水溶液中の炭素ナノチューブを濾過して分離後、乾燥した。
エポキシ樹脂硬化物の解重合が完了した時間を表１に表した。
【０１３４】
［実施例１１：酸化モリブデン（ＭｏＯ３）水溶液を用いたフィラー（ガラス繊維）を含むエポキシ樹脂硬化物の解重合及びフィラー（ガラス繊維）の分離］
本実施例１１で用いられた硬化物は、実施例８と同様にクレゾールノボラックのグリシジルエーテル形態のエポキシ化合物と芳香族アミン基を含む硬化剤を用いて生成されたエポキシ樹脂硬化物とガラス繊維からなる。
【０１３５】
エポキシ樹脂を含む硬化物０．１ｇを開放されたガラス容器に入れられた２ｍｏｌ／Ｌ酸化モリブデン水溶液７０ｍＬに投入した後、７０℃で撹拌した。加圧リアクター（Ａｕｔｏｃｌａｖｅ）は使用しなかった。
【０１３６】
６．５時間後にエポキシ樹脂が実質的に完全に解重合されたことを確認してから、水溶液中のガラス繊維とモリブデンを濾過した後、ガラス繊維を分離及び洗浄し、乾燥した。
エポキシ樹脂硬化物の解重合が完了した時間を表１に表した。
【０１３７】
［実施例１２：メチル三酸化レニウム（ＭＴＯ）水溶液を用いたフィラー（アルミナ）を含むエポキシ樹脂硬化物の解重合及びフィラー（アルミナ）の分離］
本実施例１２で用いられた硬化物は、ビスフェノールＡのジグリシジルエーテル形態のエポキシ化合物と脂肪族アミン基を含む硬化剤を用いて生成されたエポキシ樹脂硬化物とアルミナからなる。
【０１３８】
エポキシ樹脂を含む硬化物０．１ｇを開放されたガラス容器に入れられた２ｍｏｌ／Ｌ  ＭＴＯ水溶液７０ｍＬに投入した後、７０℃で撹拌した。加圧リアクター（Ａｕｔｏｃｌａｖｅ）は使用しなかった。
【０１３９】
７時間後にエポキシ樹脂が実質的に完全に解重合されたことを確認してから、水溶液中のアルミナを濾過して分離後、乾燥した。
エポキシ樹脂硬化物の解重合が完了した時間を表１に表した。
【０１４０】
［実施例１３：四酸化オスミウム（ＯｓＯ４）水溶液を用いたフィラー（シリコンカーバイド）を含むエポキシ樹脂硬化物の解重合及びフィラー（シリコンカーバイド）の分離］
本実施例１３で用いられた硬化物は、ビスフェノールＡのジグリシジルエーテル形態のエポキシ化合物と脂肪族アミン基を含む硬化剤を用いて生成されたエポキシ樹脂硬化物とシリコンカーバイドからなる。
【０１４１】
エポキシ樹脂を含む硬化物０．１ｇを開放されたガラス容器に入れられた２ｍｏｌ／Ｌ四酸化オスミウム水溶液７０ｍＬに投入した後、７０℃で撹拌した。加圧リアクター（Ａｕｔｏｃｌａｖｅ）は使用しなかった。
【０１４２】
４．５時間後にエポキシ樹脂が実質的に完全に解重合されたことを確認してから、水溶液中のシリコンカーバイドを濾過して分離後、乾燥した。
エポキシ樹脂硬化物の解重合が完了した時間を表１に表した。
【０１４３】
［比較例１：過マンガン酸カリウム水溶液とアセトンとの混合液（ＫＭｎＯ４＋Ｈ２Ｏ＋アセトン）を用いたＣＦＲＰ中のエポキシ樹脂硬化物の解重合及び炭素繊維の分離］
実施例１で用いられたものと同一のＣＦＲＰ  ０．１ｇを開放されたガラス容器に入れられた２ｍｏｌ／Ｌ過酸化水素水と３３％（全溶媒中の体積比）アセトンとの混合液１１ｍＬ（すなわち、全溶媒中でアセトンが３３体積％、水体積比は６７％）に投入した後、７０℃で撹拌した。
【０１４４】
エポキシ樹脂の解重合の有無を表１に表した。比較例１では、エポキシ樹脂が解重合せず（分解率４．５％、２８％、または３４％）、炭素繊維を分離することができなかった。
【０１４５】
本比較例では、反応系の誘電率が低くて過マンガン酸カリウムの溶解及びイオン解離が生じ難く、且つ酸化反応によるＯＨ基の形成が少ないことから、解重合が生じ難い結果が出たと考えられる。実施例と同一のＣＦＲＰを用いたにも拘らず（エポキシ樹脂硬化物の硬化剤が芳香族ジアミン系で相当に分解し難い）、実施例とは異なり、全く解重合が生じない結果が出たことに注目される。
【０１４６】
［比較例２：硝酸水溶液を用いたエポキシ樹脂の分解及び炭素繊維の分離］
実施例１で用いられたものと同一のＣＦＲＰ  ０．１ｇを開放されたガラス容器に入れられた２ｍｏｌ／Ｌ硝酸水溶液に投入した後、７０℃で撹拌した。
【０１４７】
図２にはＣＦＲＰが入っている硝酸水溶液のｐＨを測定した結果を示した。また、エポキシ樹脂の分解が完了した時間を表１に、炭素繊維を濾過した後に得られた硝酸水溶液のｐＨを測定した結果を表２に表した。
【０１４８】
１２時間後にエポキシ樹脂が完全に解重合されたことを確認してから、水溶液中の炭素繊維を濾過して分離後、乾燥した。
【０１４９】
［実施例及び比較例のエポキシ分解実験結果及び回収されたフィラーの特性分析］
実施例及び比較例においてエポキシ樹脂の分解に掛かった時間を表１に表した。また、実施例１と比較例２において炭素繊維を濾過した後に得られた過マンガン酸カリウム水溶液及び硝酸水溶液のｐＨを測定した結果を表２に表した。
【０１５０】
【表１】
2018177970.tif 000002
【０１５１】
【表２】
2018177970.tif 000003
【０１５２】
【表３】
2018177970.tif 000004
【０１５３】
前記表１の実施例と比較例から分かるように、実施例の場合、反応温度が低いながらも反応時間が相対的に極めて早かった。これに対し、特に比較例１においてアセトンを反応溶媒中で３３体積％程度含ませた場合（誘電率が約４４）、エポキシ樹脂硬化物の分解が生じないことを確認することができた。
【０１５４】
一方、硝酸水溶液を用いた比較例２の場合は、過マンガン酸カリウム水溶液を用いた実施例１に比べて、反応時間が４倍と極めて遅かった。また、前記表２から確認することができるように、実施例１で用いた組成物は、硝酸水溶液よりも高いｐＨ値を示し、作業条件がよりマイルドであることを確認した。
【０１５５】
図５は、本発明実施例１のＣＦＲＰに用いられた炭素繊維（原料炭素繊維、Ｖ−ＣＦと表示する）と実施例１の結果として回収された炭素繊維（Ｒ−ＣＦと表示する）の引張強度の測定から得られた結果を比較するグラフである。
【０１５６】
実施例１から回収された炭素繊維の引張強度の測定結果から、本発明の具現例の方法を用いてＣＦＲＰを分解することで引張強度の低下の少ない（１０％以内）炭素繊維をＣＦＲＰから回収可能であることを確認した。これは、熱分解法を用いてＣＦＲＰから回収した炭素繊維が原料対比１５％以上の引張強度の低下を示したこと（非特許文献１）と比較するとき、本発明の具現例による解重合方法によれば、高い特性の炭素繊維が回収可能であることを示す。
【０１５７】
一方、前記表１の実施例４〜７では、それぞれ同一のエポキシ樹脂硬化物と解重合用組成物を用いているが、実施例５〜７は表面処理工程を含めて実施し、実施例４は表面処理工程を含めずに実施した。実施例４の場合でも解重合が高速でなされたが、表面処理工程を含むことでエポキシ樹脂硬化物がより高速で解重合されることを確認し、粉砕及び含浸工程をいずれも含む実施例７で最も早期にエポキシ樹脂硬化物の解重合が完了することを確認した。
【０１５８】
このような解重合完了時間の短縮は、表面前処理によってエポキシ樹脂硬化物の反応表面積の増大によって解重合がさらに活性化したことによるものと考えられる。このような解重合の活性化は、粉砕方法を用いた物理的な表面積の増大だけでなく、含浸方法を用いた化学的な表面積の増大によっても発生するようになる。
【０１５９】
また、前記表３から確認できるように、含浸工程を含む実施例６の結果として回収した炭素繊維の引張強度が、含浸工程を含まない実施例４の結果として回収した炭素繊維の引張強度よりも優れていることを確認した。これは、表面処理工程によってエポキシ樹脂硬化物の解重合に掛かる時間が減ったことにより、解重合工程中で生じ得る炭素繊維の特性低下がさらに低減したことを示す。
【０１６０】
このような引張強度の測定結果から、本発明の具現例の方法を用いてエポキシ樹脂硬化物を解重合することで、物性に優れている炭素繊維をＣＦＲＰから回収可能であることを確認した。
【０１６１】
［実験２］
本実験２では、反応溶媒として水と多種の有機溶媒（アセトン、イソプロピルアルコール、エタノール）との混合溶媒を用い、混合比率を変えていくことで誘電率を変化させ、それによるエポキシ解重合程度を測定した。化合物は、過マンガン酸カリウム（ＫＭｎＯ４）を用いた。表４〜表６に実験条件及び結果を表した。
【０１６２】
【表４】
2018177970.tif 000005
【０１６３】
【表５】
2018177970.tif 000006
【０１６４】
【表６】
2018177970.tif 000007
【０１６５】
*前記表においてＣＦＰＲの解重合反応前のエポキシ樹脂の含有量は１９．４重量％（総ＣＦＲＰ中のエポキシ樹脂の重量％）であった。エポキシ残留量は、これを基準にして２４時間または５時間後の残留量を表示している。例えば、２４時間後の１９．１重量％は、２４時間解重合反応後の総ＣＦＲＰ中のエポキシ樹脂の重量％が１９．１重量％になったということである。一方、５時間後の０重量％は、５時間後に既にエポキシ樹脂の残留量が総ＣＦＲＰ中で０重量％であるということである。これは、２４時間後に１０重量％以上の相当量のエポキシ樹脂が残留する結果に比べて、顕著な差を示すものである。
【０１６６】
**分解率は、前述したように次のようにして求めた。
分解率＝［（ＣＦＲＰの解重合反応前のエポキシ樹脂含有量−ＣＦＲＰの解重合反応後のエポキシ樹脂含有量）／ＣＦＲＰの解重合反応前のエポキシ樹脂含有量］×１００
【０１６７】
図７は、本実験２における表４〜６の結果を反応系の誘電率によるエポキシ樹脂の分解率で示した結果である。
【０１６８】
同図から分かるように、誘電率が６５以上のときに解重合効率の勾配が急激に増加することが分かる。一方、水単独の場合は、２４時間ではなく５時間内に分解率１００を達成し、有機溶媒との混合の場合に比べて、水単独の使用時に分解率が飛躍的に増加することを示した。
【０１６９】
［実験３］
本実験では、実施例１においてＣＦＲＰに用いられた炭素繊維とＫＭｎＯ４を用いて解重合して回収された炭素繊維のＸ線光電子分光（ＸＰＳ）分析を行った。
【０１７０】
図８Ａは、本実験３においてＣＦＲＰに用いられた炭素繊維（ＣＦと表示）のＸ線光電子分光（ＸＰＳ）結果を示すグラフである。
【０１７１】
図８Ｂは、本実験３においてＫＭｎＯ４を用いて解重合して回収された炭素繊維のＸ線光電子分光（ＸＰＳ）結果を示すグラフである。
【０１７２】
図８Ｃは、本実験３においてＣＦＲＰに用いられた炭素繊維（ＣＦと表示）及びＫＭｎＯ４を用いて解重合して回収された炭素繊維（Ｒ−ＣＦと表示）のＸＰＳ元素含量結果を示す図である。
【０１７３】
図８Ａ〜図８Ｃから分かるように、過マンガン酸カリウムを用いて回収されたＲ−ＣＦでは、遷移金属塩の残留物であるＭｎ元素が２．１％以下に検出されることを確認することができる。
【０１７４】
以上から分かるように、本発明の具現例による解重合用組成物において遷移金属を含む遷移金属塩または遷移金属酸化物と共に用いられる反応溶媒は水単独が特に好ましいことが分かる。水を含み、その他の溶媒を混合する場合には、混合溶媒の誘電率が少なくとも６５以上で分解率の急激な増加が現れることを示し、誘電率が高くなって水単独を用いる場合は、反応時間自体が顕著に減りながら飛躍的な反応効率の上昇を示した。
【図１】
2018177970.tif 000008
【図２Ａ】
2018177970.tif 000009
【図２Ｂ】
2018177970.tif 000010
【図３】
2018177970.tif 000011
【図４】
2018177970.tif 000012
【図５】
2018177970.tif 000013
【図６】
2018177970.tif 000014
【図７】
2018177970.tif 000015
【図８Ａ】
2018177970.tif 000016
【図８Ｂ】
2018177970.tif 000017
【図８Ｃ】
2018177970.tif 000018